(57)【要約】【課題】断熱性、剛性、製膜性及び容器成形性のすべてに優れる積層発泡シートを提供すること。【解決手段】ホモポリプロピレン（Ａ）を含有する発泡層と、発泡層上に積層され、ホモポリプロピレン（Ｂ）を含有する非発泡層と、を備える積層発泡シートであって、発泡層及び非発泡層の２００℃におけるピストンスピード１０ｍｍ／分かつ引取速度２０ｍ／分での溶融張力がそれぞれ０．０３〜０．０８Ｎであり、発泡層及び非発泡層のメルトマスフローレートがそれぞれ０．５０〜５．０ｇ／１０分である、積層発泡シート。【選択図】図１
2020128223.tif 000002
【特許請求の範囲】
【請求項１】
ホモポリプロピレン（Ａ）を含有する発泡層と、前記発泡層上に積層され、ホモポリプロピレン（Ｂ）を含有する非発泡層と、を備える積層発泡シートであって、
前記発泡層及び前記非発泡層の２００℃におけるピストンスピード１０ｍｍ／分かつ引取速度２０ｍ／分での溶融張力がそれぞれ０．０３〜０．０８Ｎであり、
前記発泡層及び前記非発泡層のメルトマスフローレートがそれぞれ０．５０〜５．０ｇ／１０分である、積層発泡シート。
【請求項２】
１９０℃における対数歪み０．３での伸長粘度をη０．３、１９０℃における対数歪み３．０での伸長粘度をη３．０としたときに、
前記発泡層が、前記発泡層の全質量を基準として、η０．３／η３．０が１．０〜５．０であるホモポリプロピレン（Ａ１）を８０〜９９質量％、及びη０．３／η３．０が１０〜５００であるホモポリプロピレン（Ａ２）を１〜２０質量％含有し、
前記非発泡層が、前記非発泡層の全質量を基準として、η０．３／η３．０が１．０〜５．０であるホモポリプロピレン（Ｂ１）を８０〜９９質量％、及びη０．３／η３．０が１０〜５００であるホモポリプロピレン（Ｂ２）を１〜２０質量％含有する、請求項１に記載の積層発泡シート。
【請求項３】
前記非発泡層と前記発泡層と前記非発泡層とをこの順に備える、請求項１又は２に記載の積層発泡シート。
【請求項４】
前記発泡層の厚みが０．２０〜０．９５ｍｍであり、前記非発泡層の厚みが０．０１〜０．２５ｍｍである、請求項１〜３のいずれか一項に記載の積層発泡シート。
【請求項５】
前記発泡層の密度が０．４０〜０．８５ｇ／ｃｍ３である、請求項１〜４のいずれか一項に記載の積層発泡シート。
【請求項６】
請求項１〜５のいずれか一項に記載の積層発泡シートの成形体。
【請求項７】
前記成形体が食品用容器である、請求項６に記載の成形体。
【請求項８】
電子レンジで加熱して用いられる、請求項６又は７に記載の成形体。
【発明の詳細な説明】
【技術分野】
【０００１】
本発明は、積層発泡シート及び成形体に関する。
【背景技術】
【０００２】
積層発泡シートは、例えば、食品用容器、包装用容器等の材料として用いることができる。これまでにも、積層発泡シート及びその成形体の特性向上を目的とした種々の提案がなされている。例えば、特許文献１には、発泡層と発泡層の片面又は両面にスキン層を積層し、各スキン層の厚みが１μｍ以上で、且つスキン層の合計厚みがシート全体の厚みの５０％以下であるポリオレフィン系の積層発泡シートであって、発泡層にβ晶核剤を含有することを特徴とする積層発泡シートが開示されている。
【先行技術文献】
【特許文献】
【０００３】
【特許文献１】特開２０１７−１０５１７１号公報
【発明の概要】
【発明が解決しようとする課題】
【０００４】
積層発泡シートには、特許文献１に記載されているような種々の特性が求められる。例えば、積層発泡シートが食品用容器又は包装用容器に用いられる場合、それらの容器がしばしば電子レンジで加熱されることも考慮すると、積層発泡シートは、断熱性、剛性、製膜性及び容器成形性のすべての点で優れていることが望ましい。
【０００５】
本発明は、断熱性、剛性、製膜性及び容器成形性のすべてに優れる積層発泡シートを提供することを目的とする。
【課題を解決するための手段】
【０００６】
本発明は、以下に示す積層発泡シート及び成形体を提供する。
（１）ホモポリプロピレン（Ａ）を含有する発泡層と、発泡層上に積層され、ホモポリプロピレン（Ｂ）を含有する非発泡層と、を備える積層発泡シートであって、発泡層及び非発泡層の２００℃におけるピストンスピード１０ｍｍ／分かつ引取速度２０ｍ／分での溶融張力がそれぞれ０．０３〜０．０８Ｎであり、発泡層及び非発泡層のメルトマスフローレートがそれぞれ０．５０〜５．０ｇ／１０分である、積層発泡シート。
（２）１９０℃における対数歪み０．３での伸長粘度をη０．３、１９０℃における対数歪み３．０での伸長粘度をη３．０としたときに、発泡層が、発泡層の全質量を基準として、η０．３／η３．０が１．０〜５．０であるホモポリプロピレン（Ａ１）を８０〜９９質量％、及びη０．３／η３．０が１０〜５００であるホモポリプロピレン（Ａ２）を１〜２０質量％含有し、非発泡層が、非発泡層の全質量を基準として、η０．３／η３．０が１．０〜５．０であるホモポリプロピレン（Ｂ１）を８０〜９９質量％、及びη０．３／η３．０が１０〜５００であるホモポリプロピレン（Ｂ２）を１〜２０質量％含有する、（１）に記載の積層発泡シート。
（３）非発泡層と発泡層と非発泡層とをこの順に備える、（１）又は（２）に記載の積層発泡シート。
（４）発泡層の厚みが０．２０〜０．９５ｍｍであり、非発泡層の厚みが０．０１〜０．２５ｍｍである、（１）〜（３）のいずれかに記載の積層発泡シート。
（５）発泡層の密度が０．４０〜０．８５ｇ／ｃｍ３である、（１）〜（４）のいずれかに記載の積層発泡シート。
（６）（１）〜（５）のいずれかに記載の積層発泡シートの成形体。
（７）成形体が食品用容器である、（６）に記載の成形体。
（８）電子レンジで加熱して用いられる、（６）又は（７）に記載の成形体。
【発明の効果】
【０００７】
本発明によれば、断熱性、剛性、製膜性及び容器成形性のすべてに優れる積層発泡シートを提供することができる。
【図面の簡単な説明】
【０００８】
【図１】図１（Ａ）は、一実施形態に係る積層発泡シートの断面図であり、図１（Ｂ）は、他の一実施形態に係る積層発泡シートの断面図である。
【図２】図２は、一実施形態に係る成形体の斜視図である。
【発明を実施するための形態】
【０００９】
以下、本発明の実施形態について詳細に説明する。しかし、本発明がこれらの実施形態に限定されないことは自明である。
【００１０】
［積層発泡シート］
図１は、一実施形態に係る積層発泡シートを示す断面図である。図１（Ａ）に示すように、一実施形態に係る積層発泡シート１Ａは、発泡層２と、発泡層２の一方の面上に積層された非発泡層３とを備えている。図１（Ｂ）に示すように、他の一実施形態に係る積層発泡シート１Ｂは、発泡層２と、発泡層２の両方の面上に積層された非発泡層３とを備えている。すなわち、他の一実施形態に係る積層発泡シート１Ｂでは、非発泡層３と、発泡層２と、非発泡層３とがこの順に積層されている。
【００１１】
本実施形態に係る積層発泡シートは、製膜性及び容器成型性に更に優れる観点から、非発泡層と発泡層と非発泡層とをこの順に備えることが好ましい。
【００１２】
（発泡層）
発泡層は、ホモポリプロピレン（Ａ）を含有する。ホモポリプロピレンは、プロピレンのみをモノマー単位として含むポリマーである。
【００１３】
発泡層の２００℃におけるピストンスピード１０ｍｍ／分かつ引取速度２０ｍ／分での溶融張力は、容器成型性に優れる観点から、０．０３Ｎ以上であり、製膜性及び容器成型性に更に優れる観点から、好ましくは、０．０４Ｎ以上、０．０４５Ｎ以上、又は０．０５Ｎ以上である。発泡層の２００℃におけるピストンスピード１０ｍｍ／分かつ引取速度２０ｍ／分での溶融張力は、容器成型性に優れる観点から、０．０８Ｎ以下であり、製膜性及び容器成型性に更に優れる観点から、好ましくは、０．０７Ｎ以下であり、より好ましくは、０．０６Ｎ以下である。発泡層の２００℃におけるピストンスピード１０ｍｍ／分かつ引取速度２０ｍ／分での溶融張力は、０．０３〜０．０８Ｎであり、０．０４〜０．０７Ｎ又は０．０４５〜０．０６Ｎであってよい。上記溶融張力は、株式会社東洋精機製作所キャピログラフ１Ｄ（炉体径９．５５ｍｍ）に、キャピラリー長２０ｍｍかつキャピラリー径２ｍｍのキャピラリーを取り付けた装置を用い、２００℃において、ピストンスピード１０ｍｍ／分かつ引取速度２０ｍ／分の条件で測定される。
【００１４】
上記溶融張力は、ホモポリプロプレン（Ａ）として使用するポリマーの種類を調整することにより、上記範囲内に調整することができる。
【００１５】
発泡層のメルトマスフローレートは、製膜性及び容器成型性に優れる観点から、０．５０ｇ／１０分以上であり、製膜性及び容器成型性に更に優れる観点から、好ましくは、１．０ｇ／１０分以上、１．５ｇ／１０分以上、２．０ｇ／１０分以上、２．５ｇ／１０分以上、又は２．７ｇ／１０分以上である。発泡層のメルトマスフローレートは、剛性に優れる観点から、５．０ｇ／１０分以下であり、剛性、製膜性及び容器成型性に更に優れる観点から、好ましくは、４．５ｇ／１０分以下、４．０ｇ／１０分以下、３．５ｇ／１０分以下、３．３ｇ／１０分以下、又は３．０ｇ／１０分以下である。発泡層のメルトマスフローレートは、０．５０〜５．０ｇ／１０分であり、１．０〜４．５ｇ／１０分、１．５〜４．０ｇ／１０分、２．０〜３．５ｇ／１０分、２．５〜３．３ｇ／１０分、又は２．７〜３．０ｇ／１０分であってよい。メルトマスフローレイトは、ＩＳＯ  １１３３：２００５に従って、２３０℃、２．１６ｋｇの条件で測定した値である。
【００１６】
上記メルトマスフローレイトは、ホモポリプロプレン（Ａ）として使用するポリマーの種類を調整することにより、上記範囲内に調整することができる。
【００１７】
発泡層は、１９０℃における対数歪み０．３での伸長粘度をη０．３、１９０℃における対数歪み３．０での伸長粘度をη３．０としたときに、η０．３／η３．０が１．０〜５．０であるホモポリプロピレン（Ａ１）、及びη０．３／η３．０が１０〜５００であるホモポリプロピレン（Ａ２）を含有してよい。
【００１８】
１９０℃における対数歪み０．３での伸長粘度η０．３、及び１９０℃における対数歪み３．０での伸長粘度η３．０は、ＴＡインスツルメント社ＤＨＲ−２により測定される。
【００１９】
ホモポリプロピレン（Ａ１）の含有量は、発泡層の全質量を基準として、容器成型性に更に優れる観点から、好ましくは、８０質量％以上であり、製膜性及び容器成型性に更に優れる観点から、より好ましくは、８２質量％以上、８４質量％以上、８６質量％以上、又は８８質量％以上である。ホモポリプロピレン（Ａ１）の含有量は、発泡層の全質量を基準として、製膜性及び容器成型性に更に優れる観点から、好ましくは、９９質量％以下、９７質量％以下、９５質量％以下、９３質量％以下、又は９１質量％以下である。ホモポリプロピレン（Ａ１）の含有量は、発泡層の全質量を基準として、８０〜９９質量％、８２〜９７質量％、８４〜９５質量％、８６〜９３質量％、又は８８〜９２質量％であってよい。
【００２０】
ホモポリプロピレン（Ａ２）の含有量は、発泡層の全質量を基準として、製膜性及び容器成型性に更に優れる観点から、好ましくは、１質量％以上、３質量％以上、５質量％以上、又は７質量％以上である。ホモポリプロピレン（Ａ２）の含有量は、発泡層の全質量を基準として、容器成型性に更に優れる観点から、好ましくは、２０質量％以下であり、製膜性及び容器成型性に更に優れる観点から、より好ましくは、１８質量％以下、１５質量％以下、又は１３質量％以下である。ホモポリプロピレン（Ａ２）の含有量は、発泡層の全質量を基準として、１〜２０質量％、３〜１８質量％、５〜１５質量％、又は７〜１３質量％であってよい。
【００２１】
発泡層は、必要に応じて、無機フィラー（例えば、シリカ、アルミナ、炭酸カルシウム、タルク、クレー、マイカ、ガラスバルーン、ガラスビーズ、ケイ酸カルシウム、ガラス繊維及び炭素繊維）、可塑剤、着色剤、滑剤、帯電防止剤、酸化防止剤等を更に含んでいてもよい。
【００２２】
発泡層の厚みは、断熱性に更に優れる観点から、好ましくは、０．２０ｍｍ以上、より好ましくは、０．２５ｍｍ以上、０．３０ｍｍ以上、０．３５ｍｍ以上、０．４０ｍｍ以上、又は０．４５ｍｍ以上である。発泡層の厚みは、容器成型性に更に優れる観点から、好ましくは、０．９５ｍｍ以下、０．８５ｍｍ以下、０．７５ｍｍ以下、０．６５ｍｍ以下、０．６０ｍｍ以下、又は０．５５ｍｍ以下である。発泡層の厚みは、０．２０〜０．９５ｍｍ、０．２５〜０．８５ｍｍ、０．３０〜０．７５ｍｍ、０．３５〜０．６５ｍｍ、０．４０〜０．６０ｍｍ、又は０．４５〜０．５５ｍｍであってよい。発泡層の厚みは、株式会社ハイロックス  デジタルマイクロスコープを用いて、シート断面から発泡層を観察することにより測定することができる。
【００２３】
発泡層の密度は、容器成形性に更に優れる観点から、好ましくは、０．４０ｇ／ｃｍ３以上であり、製膜性及び容器成型性に更に優れる観点から、より好ましくは、０．５５ｇ／ｃｍ３以上、０．６０ｇ／ｃｍ３以上、又は０．６５ｇ／ｃｍ３以上である。発泡層の密度は、断熱性に更に優れる観点から、好ましくは、０．８５ｇ／ｃｍ３以下、０．８０ｇ／ｃｍ３以下、又は０．７５ｇ／ｃｍ３以下である。発泡層の密度は、０．４０〜０．８５ｇ／ｃｍ３、０．５５〜０．８０ｇ／ｃｍ３、０．６０〜０．７５ｇ／ｃｍ３、又は０．６５〜０．７５ｇ／ｃｍ３であってもよい。
【００２４】
発泡層の密度は、電子比重計（例えば、アルファーミラージュ株式会社、ＭＤＳ−３００）により得られる積層発泡シートの密度と、発泡層及び非発泡層の厚み比とから算出することができる。より具体的には、積層発泡シートの密度をｄ（ｇ／ｃｍ３）、非発泡層の密度をｄ１（ｇ／ｃｍ３）、発泡層の密度をｄ２（ｇ／ｃｍ３）、非発泡層の厚みをｔ１（ｃｍ）、発泡層の厚みをｔ２（ｃｍ）、非発泡層の厚みをｔ２（ｃｍ）としたときに、発泡層の密度ｄ２（ｇ／ｃｍ３）は以下の式（１）から算出される。非発泡層の密度ｄ２（ｇ／ｃｍ３）は、単層製膜により得られる非発泡層から、電子比重計（例えば、アルファーミラージュ株式会社、ＭＤＳ−３００）により得ることができる。なお、発泡層の密度ｄ２（ｇ／ｃｍ３）は、積層発泡シートの非発泡層（表層）を取り除き、電子比重計を用いて得られた発泡層単層の密度を測定することにより求めることができる。
【数１】
2020128223.tif 000003
【００２５】
発泡層の密度は、例えば、発泡層の発泡倍率を調整することにより、上記範囲内に調整することができる。
【００２６】
（非発泡層）
非発泡層は、発泡層上に積層されていればよく、発泡層の片方又は両方の面上に積層されていてよい。非発泡層が発泡層の両方の面上に積層されている場合、一方の層（第１の非発泡層）及び第１の非発泡層とは反対側に積層された非発泡層（第２の非発泡層）は、互いに同種であっても、異種であってもよい。
【００２７】
非発泡層は、ホモポリプロピレン（Ｂ）を含有する。ホモポリプロピレン（Ｂ）は、上述したホモポリプロピレン（Ａ）と同種であっても異種であってもよい。
【００２８】
非発泡層の２００℃におけるピストンスピード１０ｍｍ／分かつ引取速度２０ｍ／分での溶融張力は、容器成型性に優れる観点から、０．０３Ｎ以上であり、製膜性及び容器成型性に更に優れる観点から、好ましくは、０．０４Ｎ以上、０．０４５Ｎ以上、又は０．０５Ｎ以上である。非発泡層の２００℃におけるピストンスピード１０ｍｍ／分かつ引取速度２０ｍ／分での溶融張力は、容器成型性に優れる観点から、０．０８Ｎ以下であり、製膜性及び容器成型性に更に優れる観点から、好ましくは、０．０７Ｎ以下、又は０．０６Ｎ以下であってよい。非発泡層の２００℃におけるピストンスピード１０ｍｍ／分かつ引取速度２０ｍ／分での溶融張力は、０．０３〜０．０８Ｎであり、０．０４〜０．０７Ｎ又は０．０４５〜０．０６Ｎであってよい。非発泡層の上記溶融張力は、発泡層の２００℃におけるピストンスピード１０ｍｍ／分かつ引取速度２０ｍ／分での溶融張力を測定する方法と同様の方法により測定される。
【００２９】
上記溶融張力は、ホモポリプロプレン（Ｂ）として使用するポリマーの種類を調整することにより、上記範囲内に調整することができる。
【００３０】
非発泡層のメルトマスフローレートは、製膜性及び容器成型性に優れる観点から、０．５０ｇ／１０分以上であり、製膜性及び容器成型性に更に優れる観点から、好ましくは、１．０ｇ／１０分以上、１．５ｇ／１０分以上、２．０ｇ／１０分以上、又は２．５ｇ／１０分以上である。非発泡層のメルトマスフローレートは、剛性に優れる観点から、５．０ｇ／１０分以下であり、剛性、製膜性及び容器成型性に更に優れる観点から、好ましくは、４．５ｇ／１０分以下、４．０ｇ／１０分以下、３．５ｇ／１０分以下、３．３ｇ／１０分以下、又は３．０ｇ／１０分以下である。非発泡層のメルトマスフローレートは、０．５０〜５．０ｇ／１０分であり、１．０〜４．５ｇ／１０分、１．５〜４．０ｇ／１０分、２．０〜３．５ｇ／１０分、２．５〜３．３ｇ／１０分、又は２．５〜３．０ｇ／１０分であってよい。非発泡層のメルトマスフローレイトは、発泡層のメルトマスフローレイトと同様の方法により測定される。
【００３１】
上記メルトマスフローレイトは、ホモポリプロプレン（Ｂ）として使用するポリマーの種類を調整することにより、上記範囲内に調整することができる。
【００３２】
非発泡層は、１９０℃における対数歪み０．３での伸長粘度をη０．３、１９０℃における対数歪み３．０での伸長粘度をη３．０としたときに、η０．３／η３．０が１．０〜５．０であるホモポリプロピレン（Ｂ１）、及びη０．３／η３．０が１０〜５００であるホモポリプロピレン（Ｂ２）を含有してよい。ホモポリプロピレン（Ｂ１）は、ホモポリプロピレン（Ａ１）と同種であっても異種であってもよい。また、ホモポリプロピレン（Ｂ２）とホモポリプロピレン（Ａ２）とは互いに同種であっても異種であってもよい。
【００３３】
ホモポリプロピレン（Ｂ１）の含有量は、発泡層の全質量を基準として、容器成型性に更に優れる観点から、好ましくは、８０質量％以上であり、製膜性及び容器成型性に更に優れる観点から、より好ましくは、８２質量％以上、８４質量％以上、８６質量％以上、又は８８質量％以上である。ホモポリプロピレン（Ｂ１）の含有量は、発泡層の全質量を基準として、製膜性及び容器成型性に優れる観点から、好ましくは、９９質量％以下、９７質量％以下、９５質量％以下、９３質量％以下、又は９１質量％以下である。ホモポリプロピレン（Ｂ１）の含有量は、発泡層の全質量を基準として、８０〜９９質量％、８２〜９７質量％、８４〜９５質量％、８６〜９３質量％、又は８８〜９２質量％であってよい。
【００３４】
ホモポリプロピレン（Ｂ２）の含有量は、非発泡層の全質量を基準として、製膜性及び容器成型性に更に優れる観点から、好ましくは、１質量％以上、３質量％以上、５質量％以上、又は７質量％以上である。ホモポリプロピレン（Ｂ２）の含有量は、非発泡層の全質量を基準として、容器成型性に更に優れる観点から、好ましくは、２０質量％以下であり、製膜性及び容器成型性に更に優れる観点から、より好ましくは、１８質量％以下、１５質量％以下、又は１３質量％以下である。ホモポリプロピレン（Ｂ２）の含有量は、非発泡層の全質量を基準として、１〜２０質量％、３〜１８質量％、５〜１５質量％、又は７〜１３質量％であってよい。
【００３５】
非発泡層が発泡層の両方の面上に積層されている（第１の非発泡層と、発泡層と、第２の非発泡層とがこの順に積層されている）場合、ホモポリプロピレン（Ｂ１）及びホモポリプロピレン（Ｂ２）それぞれの含有量は、いずれか一方の非発泡層の質量を基準とする。第１の非発泡層と第２の非発泡層とは、ホモポリプロピレン（Ｂ１）及び／又はホモポリプロピレン（Ｂ２）の含有量が同じであっても異なっていてもよい。
【００３６】
積層発泡フィルムにおいて、発泡層が、発泡層の全質量を基準として、ホモポリプロピレン（Ａ１）を８０〜９９質量％、及びホモポリプロピレン（Ａ２）を１〜２０質量％含有し、かつ、非発泡層が、非発泡層の全質量を基準として、ホモポリプロピレン（Ｂ１）を８０〜９９質量％、及びホモポリプロピレン（Ｂ２）を１〜２０質量％含有することが好ましい。この場合、製膜性及び容器成型性が更に優れたものとなる。
【００３７】
非発泡層は、必要に応じて、無機フィラー（例えば、シリカ、アルミナ、炭酸カルシウム、タルク、クレー、マイカ、ガラスバルーン、ガラスビーズ、ケイ酸カルシウム、ガラス繊維及び炭素繊維）、可塑剤、着色剤、滑剤、帯電防止剤及び酸化防止剤等を更に含んでいてもよい。
【００３８】
非発泡層の厚みは、製膜性及び容器成型性に更に優れる観点から、好ましくは、０．０１ｍｍ以上であり、剛性、製膜性及び容器成型性に更に優れる観点から、より好ましくは、０．０３ｍｍ以上、更に好ましくは、０．０５ｍｍ以上である。非発泡層の厚みは、容器成型性に更に優れる観点から、好ましくは、０．２５ｍｍ以下であり、剛性及び容器成型性に更に優れる観点から、より好ましくは、０．１５ｍｍ以下、更に好ましくは、０．１０ｍｍである。非発泡層の厚みは、０．０１〜０．２５ｍｍ、０．０３〜０．１５ｍｍ又は０．０５〜０．１０ｍｍであってよい。非発泡層が発泡層の両方の面上に積層されている場合、非発泡層の厚みは、いずれか一方の非発泡層の厚みである。非発泡層の厚みは、株式会社ハイロックス  デジタルマイクロスコープを用いて、シート断面から非発泡層を観察することにより測定することができる。
【００３９】
図１（Ａ）に示した積層発泡シート１Ａでは、発泡層２の非発泡層３と反対側の面上、及び／又は、非発泡層３の発泡層２と反対側の面上に、他の層が更に積層されていてもよい。図１（Ｂ）に示した積層発泡シート１Ｂでは、一方又は両方の非発泡層３の発泡層２と反対側の面上に、他の層が更に積層されていてもよい。他の層としては、例えば、印刷層（意匠層）、補強層(耐衝撃性及び強靭性を付与可能な層)、ガスバリア層が挙げられる。
【００４０】
（積層発泡シートの製造方法）
発泡層と非発泡層とを積層する方法としては、共押出成形法、熱ラミネート法、押出ラミネート法等が挙げられる。積層発泡シートは、発泡層を形成した後、発泡層と非発泡層とを積層させることにより製造してもよく、発泡層を形成しながら、非発泡層と積層させることにより製造してもよい。発泡剤として化学発泡剤を用いる場合、例えば、ポリマー及び化学発泡剤を溶融及び混練して得た原料を金型（Ｔダイ）から吐出すると共に、ポリマーに溶存していたガスが気泡化して、発泡層が形成される。
【００４１】
発泡層を形成するために発泡剤を用いることができる。発泡剤としては、揮発性発泡剤及び化学発泡剤等が挙げられる。揮発性発泡剤としては、二酸化炭素、窒素及び空気等のガス；プロパン、ブタン及びペンタン等の揮発性炭化水素；塩化メチル等のハロゲン化炭化水素、水等が挙げられる。化学発泡剤としては、炭酸水素ナトリウム、無水クエン酸モノナトリウム、炭酸アンモニウム、アゾジカルボンアミド、４，４’−オキシビスベンゼンスルホニルヒドラジド、ｐ−トルエンスルホニルヒドラジド、及びＮ，Ｎ’−ジニトロソペンタメチレンテトラミン、トリヒドラジノトリアジン、ベンゼンスルホニルセミカルバジド等が挙げられる。発泡剤は、１種のみが用いられてもよく、２種以上が併用されてもよい。
【００４２】
発泡剤の配合量は、ホモポリプロピレン（Ａ）１００質量部に対して、発泡層の発泡状態をより良好にする観点及び製膜性の観点から、好ましくは、０．１質量部以上であり、好ましくは、６質量部以下である。
【００４３】
発泡層の発泡状態をより一層良好にするために、気泡調整剤を用いてもよい。気泡調整剤としては、炭酸水素ナトリウム−クエン酸系化合物等の無機有機複合系気泡調整剤等が挙げられる。
【００４４】
［成形体］
積層発泡シートは、例えば、熱成形によって所望の形状の成形体に加工することができる。すなわち、積層発泡シートは、例えば、熱成形用積層発泡シートとして用いることができる。積層発泡シートの成形体は、断熱性、剛性、製膜性及び容器成形性のすべてに優れるため、食品用又は包装用容器として好適に用いることができる。積層発泡シートの成形体は、電子レンジで加熱して用いられる容器（電子レンジ加熱用容器）であってよい。
【００４５】
積層発泡シートの成形体の形状及び大きさは特に限定されない。成形体の平面形状は、四辺形、円形、楕円形、多角形などの種々の形状であることが可能である。成形体の立体形状は、箱形（特に弁当箱状）、トレー状及び丼状等の種々の形状であることが可能である。成形体は、蓋と容器本体とを別々に備える容器の一部又は全部、蓋と容器本体とがヒンジ部となる側壁の一部を介して連結された蓋付き容器の一部又は全部であってもよい。
【００４６】
図２は、一実施形態に係る積層発泡シートの成形体を示す斜視図である。図２に示す成形体１０は、積層発泡シート１で構成されている。図２に示すように、成形体１０は、一面側が開口した中空箱状に成形されており、内部に食品等の収容物を収容可能になっている。成形体１０は、容器本体と蓋とを別々に備える容器における容器本体として好適に用いることができる。
【実施例】
【００４７】
以下、実施例を挙げて本発明についてさらに具体的に説明する。ただし、本発明はこれら実施例に限定されるものではない。
【００４８】
発泡層及び非発泡層を形成するために、以下のポリマーを準備した。η０．３は１９０℃における対数歪み０．３での伸長粘度を示し、η３．０は、１９０℃における対数歪み３．０での伸長粘度を示す。
＜ホモポリプロピレン＞
ポリマーＩａ：ホモポリプロピレン（ＰＬ４００Ａ、メーカー：サンアロマー株式会社、η０．３：１００００Ｐa・s、η３．０：１５０００Ｐa・s、η０．３／η３．０：１．５）
ポリマーＩｂ：ホモポリプロピレン（ＰＬ５００Ａ、メーカー：サンアロマー株式会社、η０．３：７５００Ｐa・s、η３．０：１１０００Ｐa・s、η０．３／η３．０：１．５）
ポリマーＩｃ：ホモポリプロピレン（ＶＳ２００Ａ、メーカー：サンアロマー株式会社、η０．３：２００００Ｐa・s、η３．０：３３０００Ｐa・s、η０．３／η３．０：１．６）
ポリマーＩｄ：ホモポリプロピレン（ＰＭ８０１Ａ、メーカー：サンアロマー株式会社、η０．３：５０００Ｐa・s、η３．０：７０００Ｐa・s、η０．３／η３．０：１．４）
＜高溶融張力ホモポリプロピレン＞
ポリマーＩＩ：ホモポリプロピレン（ＷＢ１４０ＨＭＳ、メーカー：Ｂｏｒｅａｌｉｓ社、η０．３：２２０００Ｐa・s、η３．０：７５５０００Ｐa・s、η０．３／η３．０：３４）
＜ブロックポリプロピレン（エチレン−ポリプロピレンブロック共重合体）＞
ポリマーＩＩＩ：エチレン−ポリプロピレンブロック共重合体（ＰＭ４７２Ｗ、メーカー：サンアロマー株式会社、η０．３：１２０００Ｐa・s、η３．０：１５０００Ｐa・s、η０．３／η３．０：１．２５）
＜高溶融張力ブロックポリプロピレン＞
ポリマーＩＶ：エチレン−ポリプロピレンブロック共重合体（ＥＸ６０００、メーカー：日本ポリプロ株式会社、η０．３：１６０００Ｐa・s、η３．０：４３１０００Ｐa・s、η０．３／η３．０：２７）
【００４９】
１９０℃における対数歪み０．３での伸長粘度η０．３、及び１９０℃における対数歪み３．０での伸長粘度η３．０は、及び１９０℃における対数歪み３．０での伸長粘度η３．０は、ＴＡインスツルメント社ＤＨＲ−２により測定した値である。
【００５０】
（実施例１）
以下の方法により、発泡層と、発泡層の両方の面上に積層された非発泡層とを備える、実施例１の積層発泡シートを得た。
発泡層を製造する４０ｍｍφ単軸押出機、非発泡層を製造する４０ｍｍφ単軸押出機、及び２種３層用フィードブロックを用いて、溶融した各原料を積層させ、コートハンガーダイにより、３層共押出成形を行った。発泡層は、押出機から溶融した発泡層の原料が吐出すると共に、発泡層の原料に溶け込んでいた発泡ガスが解放されることにより、形成される。
【００５１】
発泡層の原料として、ポリマーＩａ及びポリマーＩＩを合計９８．５質量％、重曹系化学発泡剤マスターバッチを１．５質量％使用した。非発泡層の原料として、ポリマーＩａ及びポリマーＩＩを合計１００質量％使用した。上記方法にて、実施例１の積層発泡シートを得た。発泡層及び非発泡層において、ポリマーＩａ及びポリマーＩＩそれぞれの含有量は、発泡層の全質量を基準として、表１に示すとおりであった。
【００５２】
（実施例２〜７、９〜２０）
表１〜２に示すポリマーを表１〜２に示す量用いたこと以外は、実施例１と同様の手順で、実施例２〜７及び９〜２０の積層発泡シートを得た。
【００５３】
（実施例８）
以下の方法により、発泡層と、発泡層の片方の面上に積層された非発泡層とを備える実施例２の積層発泡シートを得た。
発泡層を製造する４０ｍｍφ単軸押出機、非発泡層を製造する４０ｍｍφ単軸押出機、及び２種２層用フィードブロックを用いて、溶融した各原料を積層させ、コートハンガーダイにより、２層共押出成形を行った。
【００５４】
発泡層の原料として、ポリマーＩａ及びポリマーＩＩを合計９８．５質量％、重曹系化学発泡剤マスターバッチを１．５質量％使用した。非発泡層の原料として、ポリマーＩａ及びポリマーＩＩを合計１００質量％使用した。上記方法にて、実施例１の積層発泡シートを得た。発泡層及び非発泡層において、ポリマーＩａ及びポリマーＩＩそれぞれの含有量は、発泡層の全質量を基準として、表１に示すとおりであった。
【００５５】
（比較例１〜７）
表３に示すポリマーを表３に示す量用いたこと以外は、実施例１と同様の手順で、比較例１〜７の積層発泡シートを得た。
【００５６】
（比較例８〜９）
以下の方法により、発泡層又は非発泡層を備える比較用シートを得た。発泡層あるいは非発泡層を製造する４０ｍｍφ単軸押出機を用いて、コートハンガーダイにて単層押出成形を行った。
【００５７】
（メルトマスフローレイト、溶融張力、厚み及び密度の測定）
メルトマスフローレイト（ＭＦＲ）は、ＩＳＯ  １１３３：２００５に従って、２３０℃、２．１６ｋｇの条件で測定した。
【００５８】
溶融張力は、２００℃、ピストンスピード１０ｍｍ／分、引取速度２０ｍ／分の条件で、株式会社東洋精機製作所キャピログラフ１Ｄ（炉体径９．５５ｍｍ）に、キャピラリー長２０ｍｍかつキャピラリー径２ｍｍのキャピラリーを取り付けた装置により測定した。
【００５９】
発泡層及び非発泡層それぞれの厚みは、株式会社ハイロックス  デジタルマイクロスコープを用いて、シート断面から発泡層及び非発泡層を観察することにより測定した。
【００６０】
発泡層の密度は、電子比重計（アルファーミラージュ株式会社、ＭＤＳ−３００）により得られる積層発泡シートの密度及び非発泡層の密度、並びに、発泡層及び非発泡層の厚みから算出した。
【００６１】
（評価方法）
（１）断熱性
製造した積層発泡シートを内径９０ｍｍ×深さ３０ｍｍの形状の容器に真空圧空単発成形機（脇坂エンジニアリング社、ＦＶＳ−５００）を使って成形し、９５℃、１２０ｍｌのお湯を成形した容器に入れて、下記の基準で判定した。
Ａ：お湯を入れた直後に、素手で容器の底を掴んで持ち上げて、熱いと感じるまでの時間が７秒以上
Ｂ：お湯を入れた直後に、素手で容器の底を掴んで持ち上げて、熱いと感じるまでの時間が５秒以上
Ｃ：お湯を入れた直後に、素手で容器の底を掴んで持ち上げて、熱いと感じるまでの時間が２秒以上
Ｄ：お湯を入れた直後に、素手で容器の底を掴んで持ち上げて、熱いと感じるまでの時間が２秒未満
【００６２】
（２）剛性
製造した積層発泡シートを弁当容器（デンカポリマー株式会社、ＡＢ−２００本体、容器サイズ長手２４０ｍｍ、短手１９０ｍｍ、高さ３０ｍｍ）に真空圧空成形機（脇坂エンジニアリング社、ＦＶＳ−５００）を使って成形し、５００ｇの錘を入れ、蓋をした弁当容器を３段重ね、２４時間静置後の本体容器の変形量を測定し、下記の基準で判定した。
Ａ：深さ方向の変形量が５％未満
Ｂ：深さ方向の変形量が１０％未満
Ｃ：深さ方向の変形量が２０％未満
Ｄ：深さ方向の変形量が２０％以上、又は割れが生じる
【００６３】
（３）製膜性
発泡層を製造する４０ｍｍφ単軸押出機、非発泡層を製造する４０ｍｍφ単軸押出機、及び積層用フィードブロックを用いて、溶融した各原料を積層させ、コートハンガーダイにより得られたシートの表面外観を観察し、以下の基準で判定した。
Ａ：非発泡層の穴あきがなく、表面に光沢がある
Ｂ：非発泡層の穴あきはないが、表面に光沢はない
Ｃ：非発泡層の穴あきがわずかに見られる
Ｄ：非発泡層の穴あきが見られる
【００６４】
（４）容器成形性
製造した積層発泡シートを弁当容器（デンカポリマー株式会社、ＡＢ−２００本体、容器サイズ長手２４０ｍｍ、短手１９０ｍｍ、高さ３０ｍｍ）に真空圧空成形機（脇坂エンジニアリング社、ＦＶＳ−５００）を使って成形し、外観を下記の基準で判定した。
Ａ：良好
Ｂ：コーナー部に僅かな形状不良
Ｃ：コーナー部に僅かな表面荒れ
Ｄ：寸法と異なる形状又はコーナー部に著しい表面荒れ
【００６５】
メルトマスフローレイト（ＭＦＲ）、溶融張力、厚み及び密度の測定の測定結果、並びに、断熱性、剛性、製膜性及び容器成形性の評価結果を表１〜３に示す。なお、断熱性、剛性、製膜性及び容器成形性のすべての評価において、「Ａ」、「Ｂ」又は「Ｃ」であれば、断熱性、剛性、製膜性及び容器成形性のすべてに優れていると判断される。
【００６６】
【表１】
2020128223.tif 000004
【００６７】
【表２】
2020128223.tif 000005
【００６８】
【表３】
2020128223.tif 000006
【符号の説明】
【００６９】
１，１Ａ，１Ｂ…積層発泡シート、２…発泡層、３…非発泡層、１０…成形体。
【図１】
2020128223.tif 000007
【図２】
2020128223.tif 000008